(57)【要約】【課題】初期強度発現性に優れた高ビ−ライト系セメントクリンカー組成物と、それを一般的な工業生産設備において、効率的、且つ、大量に製造可能な方法を提供すること。【解決手段】エーライトを含むセメントクリンカー（１）と、二酸化珪素を主要成分として含む物質（以下、二酸化珪素含有物質と言う。）（２）とを１１００℃以上の温度領域で接触反応させる製造方法と、この製造方法により、クリンカー中のエーライトが分解して生成したビーライト（Ａ）及び、エーライトの分解によって生じた酸化カルシウムと前記二酸化珪素含有物質（２）との反応により生成したビーライト（Ｂ）を含有するセメントクリンカー組成物。【選択図】      図１
2005067905.tif 000002
【特許請求の範囲】
【請求項１】
エーライトを含むセメントクリンカー（１）と、二酸化珪素を主要成分として含む物質（以下、二酸化珪素含有物質と言う。）（２）とを１１００℃以上の温度領域で接触反応させることにより、クリンカー中のエーライトが分解して生成したビーライト（Ａ）及び、エーライトの分解によって生じた酸化カルシウムと前記二酸化珪素含有物質（２）との反応により生成したビーライト（Ｂ）を含有することを特徴とするセメントクリンカー組成物。
【請求項２】
二酸化珪素含有物質が、強熱残分ベースで、二酸化珪素換算で３０〜６５質量％の珪素化合物、酸化カルシウム換算で１５〜５０質量％のカルシウム化合物、及び酸化アルミニウム換算で５〜４０質量％のアルミニウム化合物を、それぞれ含むことを特徴とする、請求項１記載のセメントクリンカー組成物。
【請求項３】
二酸化珪素含有物質の造粒物を、セメントクリンカーを製造中のキルン窯前及びクリンカークーラー内から選ばれる少なくとも一つの１１００℃以上の温度領域に投入することにより、セメントクリンカーと接触反応させることを特徴とするセメントクリンカーの製造方法。
【請求項４】
二酸化珪素含有物質が、強熱残分ベースで、二酸化珪素換算で３０〜６５質量％の珪素化合物、酸化カルシウム換算で１５〜５０質量％のカルシウム化合物、及び酸化アルミニウム換算で５〜４０質量％のアルミニウム化合物を、それぞれ含むことを特徴とする、請求項３記載のセメントクリンカーの製造方法。
【発明の詳細な説明】
【０００１】
【発明の属する技術分野】
本発明は、初期強度発現性に優れた高ビーライト系セメントクリンカー組成物及びその製造方法に関する。
【０００２】
【従来の技術】
ＪＩＳ  Ｒ５２１０で規定されている各種ポルトランドセメント及びＪＩＳ  Ｒ５２１１〜５２１３で規定される各種混合セメントを構成するクリンカー化合物としては、３ＣａＯ・ＳｉＯ２で表されるエーライト、２ＣａＯ・ＳｉＯ２で表されるビーライト、３ＣａＯ・Ａｌ２Ｏ３で表されるアルミネート、及び、４ＣａＯ・Ａｌ２Ｏ３・Ｆｅ２Ｏ３で表されるフェライトの存在が幅広く知られている。これらの中で、ビーライトはエーライトと比較して、製造時に必要となる石灰石量が少ない、製造時に排出される二酸化炭素量が少ない、水和時の発熱量が少ない、及び、水和時の水酸化カルシウムの発生量が少ない等の数多くの優れた特性を有する。これらの中でも、水和発熱量が少ないという特徴を活かして、エーライトやアルミネートを減らし、ビーライトを増加させた中庸熱ポルトランドセメント及び、低熱ポルトランドセメントが、大規模構造物向けのいわゆるマスコン用セメントとして用いられている。しかしながら、ビーライトはエーライトと比較して水和活性が低い為、これらのビーライト量を増やしたセメントは、モルタル及びコンクリートに用いた場合、初期強度発現が遅延するという問題があった。
【０００３】
この問題を解決する為に、水和活性の高いビーライトを製造する研究が各種実施されている。例えば、非特許文献１にはオートクレーブを用いた水熱合成によりヒレブランダイト（Ｃａ２（ＳｉＯ３）（ＯＨ）２）を合成し、これを熱分解することにより、高活性ビーライトを製造する技術が開示されている。また、非特許文献２には原料溶液を高温空気中に噴霧、熱分解することにより、高活性ビーライトを製造する技術が開示されている。
【０００４】
しかしながら、これらの水熱合成法及び噴霧熱分解法は、いずれも、一般的なセメント製造方法からはかけ離れた特殊なプロセスであり、セメントの工業的大量生産に適していないものであった。すなわち、高活性のビ−ライトを工業的に大量生産する方法は今までに存在しなかった。
【０００５】
また、ビーライトはエーライトと比較して、非常に粉砕され難い化合物として知られている。しかも、ビーライトは一般的には単独に製造することはなく、通常、セメントクリンカー中でエーライト等の他のクリンカー化合物と共存している。この為、例えば、非特許文献３に示すように、通常のクリンカーを粉砕した場合、エーライトのみが選択的に粉砕される結果、粗粒分にビーライトが富み、微粒分にエーライトが富むようになることが知られている。このような理由により、ビーライトを粉砕、微粉化し、水和活性を向上することは極めて困難である。
【０００６】
【非特許文献１】
石田秀輝、佐々木香／セメント・コンクリート  Ｎｏ．５７７，Ｍａｒ．，４９，１９９５
【非特許文献２】
Ｄ．Ｍ．Ｒｏｙ  ａｎｄ  Ｓ．Ｏ．Ｏｙｅｆｅｓｏｂｉ／Ｊ．Ａｍ．Ｃｅｒａｍ．Ｓｏｃ．，６０［３／４］１７８，１９７７
【非特許文献３】
牧巌、大野康晴、伊藤祐敏、谷岡隆／第４６回セメント技術大会講演集  ［２１］Ｐ．１２２，１９９２
【０００７】
【発明が解決しようとする課題】
本発明は、上記の課題に鑑みなされたものであり、その目的は、初期強度発現性に優れた高ビ−ライト系セメントクリンカー組成物と、それを一般的な工業生産設備において、効率的、且つ、大量に製造可能な方法を提供することにある。
【０００８】
【課題を解決するための手段】
本発明者は、通常のセメントクリンカーと二酸化珪素含有物質を１１００℃以上の温度領域において接触し、反応させることにより、高活性で、かつ、微細なビーライトを含むクリンカーを製造出来ることを見い出し、本発明を完成した。
すなわち、本発明は、エーライトを含むセメントクリンカー（１）と、二酸化珪素を主要成分として含む物質（２）（以下、二酸化珪素含有物質と言う。）とを１１００℃以上の温度領域で接触反応させることにより、クリンカー中のエーライトが分解して生成したビーライト（Ａ）及び、エーライトの分解によって生じた酸化カルシウムと前記二酸化珪素含有物質（２）との反応により生成したビーライト（Ｂ）を含有することを特徴とするセメントクリンカー組成物に関する。以下、ビーライト（Ａ）とビーライト（Ｂ）とを一緒にして、新生ビーライトと言うことにする。
【０００９】
また、本発明は、二酸化珪素含有物質を、セメントクリンカーを製造中のキルン窯前及び／又はクリンカークーラー内の１１００℃以上の温度領域に投入することにより、セメントクリンカーと接触反応させることを特徴とする、セメントクリンカー組成物の製造方法に関する。
【００１０】
上記二つの発明の好ましい実施形態は、二酸化珪素含有物質が、強熱残分ベースで、二酸化珪素換算で３０〜６５質量％の珪素化合物、酸化カルシウム換算で１５〜５０質量％のカルシウム化合物、及び酸化アルミニウム換算で５〜４０質量％のアルミニウム化合物を、それぞれ含むことである。
【００１１】
【発明の実施の形態】
以下に好ましい実施形態を挙げて、本発明を詳しく説明する。
本発明の実施に使用するクリンカーには、エーライトが含まれている必要がある。ＪＩＳ  Ｒ５２１０で規定されている一般的な普通ポルトランドセメント、早強ポルトランドセメント、超早強ポルトランドセメント、中庸熱ポルトランドセメント、低熱ポルトランドセメント、及び耐硫酸塩ポルトランド、並びに、ＪＩＳ  Ｒ５２１１〜５２１３で規定される各種混合セメントの中間原料であるセメントクリンカーには何れにもエーライトが含まれている為、本発明の実施に使用可能である。クリンカー中のエーライトの含有量は、ＪＩＳ  Ｒ５２１０記載の方法による計算値で、４０質量％以上が好ましく、５０質量％以上であれば更に好ましい。また、クリンカー中のエーライトの含有量が多い程、新生ビーライトの量も多くなり、好ましい。
【００１２】
二酸化珪素含有物質としては、珪石の他に、石炭灰、製紙スラッジ灰、下水汚泥焼却灰、コンクリートスラッジ、各種排水処理スラッジ、各種スラグ、再生骨材微粉、建設廃材、建設廃土、各種汚染土壌、廃サイディングボード、等の各産業廃棄物が使用可能である。これ等の産業廃棄物の利用は、埋立等で処理していた産業廃棄物の有効活用に繋がる。これ等の中では、石炭灰が、大量に入手可能であるのに加え、化学組成が比較的安定している為、好適な材料である。また、これ等から選ばれる複数種の材料を同時に使用することも可能であり、複数種の材料を予め混合後、使用することも可能である。
【００１３】
また、二酸化珪素含有物質の化学組成としては、強熱残分ベースで、二酸化珪素換算で３０〜６５質量％の珪素化合物、酸化カルシウム換算で１５〜５０質量％のカルシウム化合物、及び酸化アルミニウム換算で５〜４０質量％のアルミニウム化合物を、それぞれ含むことが好ましい。
二酸化珪素含有物質の化学組成において、二酸化珪素換算の珪素化合物と酸化カルシウム換算のカルシウム化合物との質量比は、一般的にビーライトのそれ（３５：６５）より大きければ使用でき、好ましくは（４０：６０）以上、さらに好ましくは（５０：５０）以上、特に好ましくは（５５：４５）以上である。
二酸化珪素中の含有物質をこのような組成に制御することにより、１１００℃以上の接触反応温度領域で、液相を生成させ、クリンカー中のエーライトと二酸化珪素との反応を促進することが可能である。
【００１４】
珪素含有物質の添加量は、珪素含有物質種に依存して変わるが、クリンカーに対して２〜２０質量％とするのが好ましい。２質量％よりも少なくなると、珪素含有物質種によっては、目的とするビーライトの生成量が不十分となり、また、２０質量％を超えると、珪素含有物質種によっては未反応の珪素含有物質が増加し、セメントの初期強度が低下することがある。より好ましくは５〜１０質量％である。
【００１５】
本発明の実施に当たっては、クリンカーと二酸化珪素含有物質とを、１１００℃以上の温度で接触させる必要がある。１１００℃未満の温度では、クリンカーと二酸化珪素含有物質とを接触させても反応がほとんど起こらない。両者を接触反応させる温度が高くなる程、エーライトと二酸化珪素との反応が促進し、早期に新生ビーライトが多量に生成する。この為、接触反応を起こさせる温度は、１３００℃以上が好ましく、更には１４００℃以上がより好ましい。しかしながら、１５００℃を超える温度領域では、新生ビーライトの結晶成長が進み、逆に活性が低下する為、好ましくない。
【００１６】
クリンカーと二酸化珪素含有物質とを、１１００℃以上の温度で接触反応させる接触時間は、接触反応をおこさせる温度、用いるクリンカー及び二酸化珪素含有物質の組成、粒度、添加量、並びに、反応時に共存する液相量等によって反応速度が影響を受ける為、一概には言えないが、一般的には数分程度が好適である。１分以下の場合、エーライトと二酸化珪素含有物質との反応が不充分となる。
また、数十分以上の接触反応は生成したビーライトの結晶成長が進み、逆に活性が低下する為、好ましくない。
【００１７】
クリンカーと二酸化珪素含有物質とを、１１００℃以上の温度領域において接触反応させるにあたっては、一般的には、加熱装置を用いる必要がある。その加熱装置の種類としては、極一般的なものが使用可能であり、具体的には、ロータリーキルン、電気炉、反射炉等が使用可能であるが、中でも、生産効率が高い内燃式のロータリーキルンが好適である。
【００１８】
また、二酸化珪素含有物質を、セメントクリンカーを製造中のセメント製造設備のキルン窯前及び／又はクリンカークーラー内の１１００℃以上の温度領域に投入することにより、セメントクリンカーと接触反応させ、本発明のセメントクリンカーの製造方法を実施することも可能である。この方法では、セメントクリンカー製造時の廃熱の有効利用が可能であり、且つ、新たな設備投資を伴なわずに実施することが出来る。
【００１９】
二酸化珪素含有物質をクリンカークーラーへ投入する場合の例を、クリンカークーラーを有するキルンの断面を示す図１を参照しながら説明する。クリンカークーラー（３）内の下部には仕切られた複数の冷却室（７）と呼ばれる部屋が存在し、冷却空気がこれらの部屋からグレートの孔を通って供給される構造となっている。キルン（１）から導入されたセメントクリンカー（６）は、クーラーグレート上を移動しながら、下部から供給される前記冷却空気で冷却される。
このようなキルンのセメントクリンカー排出口にクリンカークーラーが設けられた設備では、クリンカーの温度が１１００℃以上になるのは、一般的に、キルン側のキルンに最も近い冷却室及びその冷却室に隣接する２〜３番目の冷却室までの領域であり、この領域にあるクリンカー上に二酸化珪素含有物質を投入するのが良いことになる。
【００２０】
この方法により、珪素含有物質と普通ポルトランドセメントクリンカーとを十分に反応させる為には、珪素含有物質を、クリンカークーラー内の温度条件を満足する数ｍ角程度の領域に広く分散投入し、両者の接触面積を十分に確保することが好ましい。更に、本方法を用いる際、二酸化珪素含有物質が粉体の場合は、キルン窯尻（４）方向への飛散を防止する為に、予め造粒しておく必要がある。
二酸化珪素含有物質が、飛散によりクリンカー生成領域の前へ到達した場合、目的とする新生ビーライトが生成しない。
【００２１】
このように各種の方法によって、クリンカーと珪素含有物質とを、１１００℃以上で接触反応させることにより、下記（１）式の反応に従って、クリンカー中のエーライトが分解し、ビーライト（Ａ）を生じる。副生した酸化カルシウムは、アルミネート及びフェライトからなる間隙相内を拡散、移動し、二酸化珪素含有物質に到達後、下記（２）式の反応に従って、二酸化珪素と反応し、ビーライト（Ｂ）を生じる。
【００２２】
【化１】
2005067905.tif 000003
【００２３】
クリンカーと珪素含有物質との接触反応物について、光学顕微鏡、電子顕微鏡、ＥＤＸ（エネルギー分散型蛍光Ｘ線分析装置）並びに、粉末Ｘ線回折データを用いたリートベルト法で定量することにより、（Ａ）、（Ｂ）２種類の新しいビーライトの生成が確認出来た。ビーライト（Ａ）は、適切にエッチングした反応物の光学顕微鏡観察により、元々クリンカー中にあったビーライトと比較して、青みがかっていることが分かり、活性が高くなっているものと推察される。
この様な現象が生じる理由は明らかではないが、本発明の方法によって、クリンカーの大きさや結晶成長のプロセスが異なるものとなり、クリンカー中の微量元素の含有量が変化したことが一因になっているものと推察される。
【００２４】
クリンカーと二酸化珪素含有物質の１１００℃以上における接触反応物に、せっこうを加え粉砕すれば、新生ビーライトを含むセメント組成物を得ることが出来る。この際の、せっこうの種類、添加量及び粉砕方法は通常のポルトランドセメント製造の場合と同様で構わない。
【００２５】
【実施例】
以下に具体例を示し、本発明を更に詳しく説明する。
（実施例１、参考例１）
（Ｉ）使用原料：  次のものを使用した。
（ａ）二酸化珪素含有物質：石炭火力発電所から排出された石炭灰
（ｂ）組成制御剤
・キルンダスト：普通ポルトランドセメント用クリンカー製造装置からの排出物・セメント：普通ポルトランドセメント
（ｃ）クリンカー：普通ポルトランドセメントの中間原料であるクリンカーこれらの使用原料の化学成分を表１に纏めて示す。
【００２６】
【表１】
2005067905.tif 000004
【００２７】
（ＩＩ）混合・造粒：
上記（ａ）（ｂ）に示す各原料を表２に示す配合比でリボンブレンダーにより混合後、大塚鉄工社製ブリケットマシーンＫ−２０９型を用い造粒した。この際、圧力媒体の機械油の圧力は１８０ｋｇ／ｃｍ２とした。
得られた造粒物はアーモンド状で、長径１８ｍｍ、短径１５ｍｍ、厚み１２ｍｍの大きさであった。
この混合・造粒物の化学成分を強熱残分ベースで表３に示す。
【００２８】
【表２】
2005067905.tif 000005
【００２９】
【表３】
2005067905.tif 000006
【００３０】
（ＩＩＩ）焼成・粉砕：
焼成・粉砕は２通りの方法で実施した。
先ず、上記（ＩＩ）により製造した造粒物及び上記（Ｉ）の（ｃ）に示すクリンカーについて、専用ロータリーキルンを用いた焼成実験を実施した（実施例１）。
専用ロータリーキルンとしては、内径４５ｃｍ、長さ１２ｍ、傾斜角度３．５°の重油内燃式ロータリーキルンを用いた。キルンへの投入量は、クリンカーを５７ｋｇ／時間、造粒物を３ｋｇ／時間、合計で６０ｋｇ／時間とし、上記（Ｉ）に示すクリンカーと、同（ＩＩ）に示す造粒物をキルン窯尻から同時に投入した。焼成条件は、回転速度２５０ｒｐｍ、燃料はＣ重油を４０Ｌ／時間用い、空気量を３４Ｎｍ３／分とした。
なお、この焼成方法により、投入原料は、１１００℃以上で１０分程度、加熱処理焼成されたものと思われる。
【００３１】
ロータリーキルンに付随するクーラーで冷却した焼成物に、二水せっこうを添加後、鉄製ボールミルにより、ブレーン３，３００±５０ｃｍ２／ｇに粉砕し試製セメントを製造した。二水せっこう添加量は、仕上げセメントに対してＳＯ３換算で２質量％となるようにした。また、クリンカーのみを同様に焼成し、二水せっこうを添加後粉砕しセメントを製造した（参考例１）。
２番目の焼成・粉砕方法として、セメント生産設備を用いた実験を実施した。
【００３２】
（実施例２〜５）
上記（ＩＩ）により製造した造粒物を、普通ポルトランドセメントクリンカーを製造中のクリンカークーラーまたはキルン窯前へ、クリンカー９５質量％に対して５質量％の割合で投入した。投入は、クリンカークーラー上部またはキルン窯前より差し込んだステンレスパイプ内を通じ、移動中のクリンカー上部に、（ＩＩ）の造粒物を落下させる方法によって実施した。
【００３３】
また、造粒物の投入位置の影響を比較検討する為、投入位置を４種変えて行なった。クリンカークーラーに投入した場合（実施例２〜４）に関して、これらの投入位置を、投入位置下部に存在する冷却室の部屋番号で表４に示す。なお、この番号は、グレート下部に存在する冷却室にキルンに近いものから順に付した番号である。また、実施例５においては、キルン窯前端部から約３ｍ奥の地点に造粒物を投入した。
【００３４】
【表４】
2005067905.tif 000007
【００３５】
クーラーから排出されたクリンカーに関しては、実施例１と同様に、二水せっこうを添加後、鉄製ボールミルにより、ブレーン３，３００±５０ｃｍ２／ｇに粉砕し試製セメントを製造した。二水せっこう添加量は、仕上げセメントに対してＳＯ３換算で２質量％となるようにした。
また、投入物なしで、通常に焼成したクリンカーのみに関しても、同様に二水石膏を添加後粉砕しセメントを製造した（参考例２）。
【００３６】
（ＩＶ）評価方法：
（ｉ）光学顕微鏡及び電子顕微鏡観察、並びに、ＥＤＸ（エネルギー分散型蛍光Ｘ線分析装置）分析：
クリンカーと珪素含有物質との接触反応物については、先ず、光学顕微鏡観察を実施した。クリンカーをエポキシ樹脂に埋め込んだ後、カッターで切断、＃１２００の炭化珪素研磨紙で研磨し、最後に３μｍダイヤモンドペーストを研磨剤として鏡面仕上げを行った。次に、塩化アンモニウムの３３％水溶液を用い、２秒間エッチング後、光学顕微鏡観察を行った。また、光学顕微鏡観察を実施後の試料の一部については、試料表面に炭素を蒸着後、電子顕微鏡観察及びＥＤＸ（エネルギー分散型蛍光Ｘ線分析装置）による分析を実施した。
【００３７】
（ｉｉ）リートベルト法によるクリンカー化合物の定量：
クリンカーと珪素含有物質との接触反応物を粉砕後、粉末Ｘ線回折装置（ＲＩＮＴ２５００Ｖ：理学電機（株）製）を使用し、表５に示す条件で粉末Ｘ線回折データを採取した。得られたデータに関して、（独立行政法人）物質・材料研究機構の泉氏が開発したＲＩＥＴＡＮ２０００を解析用のソフトとして用い、リートベルト法によりクリンカー化合物を定量した。定量するクリンカー化合物としては、エーライト、ビーライト（β型）、アルミネート、フェライトとし、アルミネートに関しては、更に、立方晶と斜方晶に分けて定量した。
【００３８】
【表５】
2005067905.tif 000008
【００３９】
（ｉｉｉ）水和発熱量の測定：
試製セメントに関して、東京理工製のコンダクションカロリメーターを用い、水セメント比０．５、測定温度２０℃で水和発熱量を測定し、水和開始から７２時間の累積総発熱量で比較検討した。
【００４０】
（ｉｖ）ペーストによる圧縮強度試験：
試製セメントに水を加え（水セメント比３８％）セメントぺーストを調製し、１０×１０×３０ｍｍの供試体を作製し、所定期間水中養生後、硬化体圧縮強度を測定した。
各条件毎に６個の供試体を作成し、強度測定はテンシロン型圧縮試験機を用い、クロスヘッド変位速度０．５ｍｍ／分で実施し、６個の測定値の平均値で表した。圧縮強度の測定値を表６に示す。
なお、セメントペーストによる強度試験値とモルタル、またはコンクリートによる強度試験値とは、一般に高い相関があり、セメントペーストによる強度試験値が高い程、モルタル、またはコンクリートによる強度試験値が高い。
【００４１】
（ｖ）評価結果：
クリンカーと二酸化珪素含有物質との接触反応による生成物の構造を示す代表例として、実施例４の生成物の光学顕微鏡写真を図２に示す。図２中の、クリンカーの領域（１０）、及び、二酸化珪素含有物質の溶融相の領域（１１）それぞれに、粒径５〜８μｍ程度の微細なクリンカー化合物の結晶（１４）、（１５）が観察される。
【００４２】
これらの微細な結晶に関して、電子顕微鏡観察、並びに、ＥＤＸ（エネルギー分散型蛍光Ｘ線分析装置）分析により、これがビーライトであることを確認した。これらのビーライトは、通常のクリンカー内に見られるビーライト（図２中の（１３）、粒径２０〜３０μｍ）と比較して、かなり微細であることが分かる。
また、通常のクリンカー内に見られるビーライトは茶色である。一方、エーライト（１２）の分解により生成したビーライト（Ａ）（１４）は、クリンカー外部に存在するものは、茶色であるが、クリンカー内部のものは青色である。
なお、一般に、エッチング色に関しては、青いものが茶色よりも水和活性が高いと考えられる。
【００４３】
次に、このようにして、光学顕微鏡観察により読み取ったビーライトの粒径及び色、並びに、リートベルト法により定量したクリンカー化合物量を表４に合わせて示す。
この表の実施例２〜４と参考例２を比べることにより、造粒物の投入場所をキルン側に近づけ、クリンカーと二酸化珪素含有物質との接触反応時間が長くなる程、エーライトの分解が進み、ビーライトが増加することが分かる。
【００４４】
次に、水和発熱量の測定結果、及び、ペーストによる圧縮強度試験結果を表６に示す。この表より、実施例１〜５は比較例１と比べて、発熱量が少ないにも拘わらず、初期強度発現性が優れていることが分かる。
【００４５】
【表６】
2005067905.tif 000009
【００４６】
【発明の効果】
本発明により、微細、かつ、高活性のビ−ライトを含むセメントクリンカーを、一般的な工業生産設備において、効率的、かつ、大量に製造することが出来る。本発明の高活性ビーライトを含むクリンカーから製造されたセメントは、水和発熱量が少ない上に、モルタル及びコンクリートとして用いた場合、初期強度発現性に優れたものとなる。
また、同様の初期強度発現性を有するセメントを製造するに際して、エーライト量を減少させ、ビーライト量を増加させることが出来る為、結果的にセメント原料である石灰石資源の延命に繋がる。さらに、石炭灰等の産業廃棄物を有効に利用することにより、産業廃棄物処分場の延命にも効果的である。
【図面の簡単な説明】
【図１】セメント原料焼成装置の構成例を示す略図である。
【図２】反応生成物の構造例を示す、光学顕微鏡による観察像である。
【符号の説明】
１…キルン
２…プレヒーター
３…クリンカクーラー
４…窯尻
５…メインバーナー
６…クリンカー
７…冷却室
１０…クリンカーの領域
１１…二酸化珪素含有物質の溶融相の領域
１２…エーライト
１３…ビーライト（既存）
１４…新生ビーライト（Ａ）
１５…新生ビーライト（Ｂ）
【図１】
2005067905.tif 000010
【図２】
2005067905.tif 000011